FR 3045611 A1 20170623 FR 1563070 A 20151222 1 Elastomère diénique portant des groupes pendants, procédé de préparation, compositions et pneumatiques le comprenant La présente invention se rapporte aux compositions de caoutchouc destinées notamment à la fabrication de pneumatiques ou de produits semi-finis pour pneumatiques, elle est plus particulièrement relative aux systèmes plastifiants utilisables pour la plastification de telles compositions. Les compositions de caoutchouc pour pneumatiques comportent de manière connue des agents plastifiants utilisés pour la préparation ou synthèse de certains élastomères diéniques, pour améliorer la mise en oeuvre (ou "processabilité") desdites compositions à l'état cru ainsi que certaines de leurs propriétés d'usage à l'état cuit comme par exemple, dans le cas de bandes de roulement de pneumatiques, leur adhérence sur sol mouillé. Dans des compositions de caoutchouc comprenant un élastomère diénique, divers plastifiants de différentes natures chimiques peuvent être ajoutés notamment pour déplacer la température de transition vitreuse (Tg) d'un élastomère, Il est à noter que l'emploi d'un plastifiant peut conférer cependant des problèmes de compatibilité. Les inventeurs proposent de nouveaux élastomères diéniques comprenant des unités, réparties le long de la chaîne, portant un radical aliphatique jouant le rôle de plastifiant. Il a été constaté, de manière surprenante, que lorsque le plastifiant est greffé à une chaîne élastomère diénique, il est possible : - d'augmenter la compatibilité du plastifiant, en particulier son impact sur la Tg du polymère et éviter la cristallisation du plastifiant par rapport au même plastifiant libre. - d'éviter les phénomènes d'exsudation des plastifiants. Dans un pneumatique comprenant une composition de caoutchouc à base d'un élastomère diénique et d'un plastifiant, on peut observer des phénomènes d'exsudation des plastifiants vers l'extérieur du pneu ou vers les mélanges internes : ce qui diminue la quantité de plastifiant dans le matériau considéré, donc modifie ses performances dans le temps et cela peut aussi modifier les performances des autres postes dans lesquels le plastifiant va migrer. Exposé de l'invention : 3045611 2 L'invention a pour objet un élastomère diénique, caractérisé en ce qu'il comprend des unités issues de diéniques réparties le long de la chaîne portant un groupe pendant de formule (I) suivante : B 5 dans laquelle : - * désigne un point de liaison avec la chaîne élastomère - R1 et R2, identiques ou différents représentent chacun un groupement alkyle en Cl-05, aryle en 06-014, alkyle aromatique en 07-011 - A représente un radical aliphatique en C3-C35, pouvant être interrompu 10 par un ou plusieurs hétéroatome(s) - B représente un radical hydrocarboné linéaire, ramifié ou cyclique en Cl-06 A et B sont tels que la température de fusion de l'analogue non hydrosilylé, H-A-B, soit inférieure à 70°C et l'élastomère comprend de 10 à 40 % en poids de groupes 15 pendants de formule (I), par rapport au poids total de l'élastomère. Avantageusement, A représente un radical en 010-025, pouvant être interrompu par un ou plusieurs hétéroatome(s). En particulier, A représente un radical alkylène linéaire en 010-025 20 Avantageusement, B représente un radical méthyle, cyclopentyle ou cyclohexyle. Avantageusement, R1 et R2, identiques ou différents, représentent chacun un groupement méthyle ou éthyle. L'élastomère peut en particulier être obtenu par hydrosilylation d'un élastomère diénique E, en faisant réagir ledit élastomère diénique E avec un hydrogénosilane de 25 formule (II) suivante : H- B, où A, B, R1 et R2 sont tels que définis précédemment, en présence d'un catalyseur d'hydrosilylation. 30 L'élastomère diénique E est avantageusement l'un des polymères suivants : (a) tout homopolymère obtenu par polymérisation d'un monomère diène conjugué ayant de 4 à 12 atomes de carbone; (b) tout copolymère obtenu par copolymérisation d'un ou plusieurs des diènes conjugués, entre eux ou avec un ou plusieurs monomères éthyléniquement insaturés. 3045611 3 (c) tout homopolymère obtenu par polymérisation d'un monomère diène non conjugué ayant de 5 à 12 atomes de carbone, (d) tout copolymère obtenu par copolymérisation d'un ou plusieurs des diènes non conjugués, entre eux ou avec un ou plusieurs monomères 5 éthyléniquement insaturés. (e) un copolymère ternaire obtenu par copolymérisation d'éthylène, d'une a-oléfine ayant 3 à 6 atomes de carbone avec un monomère diène non conjugué ayant de 6 à 12 atomes de carbone; (f) un copolymère d'isobutène et d'isoprène (caoutchouc butyle), ainsi que 10 les versions halogénées; (g) le caoutchouc naturel; (h) un copolymère oléfinique insaturé dont la chaine comporte au moins des unités monomériques oléfiniques et des unités diéniques; (i) un mélange de plusieurs des élastomères définis de (a) à (h) entre eux. 15 Le monomère diène conjugué est avantageusement le butadiène-1,3, le 2-méthyl1,3-butadiène, les 2,3-di(alkyle en C1-05)-1,3-butadiènes tels que par exemple le 2,3- diméthy1-1,3-butadiène, le 2,3-diéthy1-1,3-butadiène, le 2-méthy1-3-éthy1-1,3-butadiène, le 2-méthyl-3-isopropyl-1,3-butadiène, un aryl-1,3-butadiène, le 1,3-pentadiène ou le 20 2,4-hexadiène. Le monomère éthyléniquement insaturé est avantageusement un monomère vinylaromatique ayant de 8 à 20 atomes de carbone, un monomère nitrile vinylique ayant 3 à 12 atomes de carbone ou un monomère ester acrylique dérivé de l'acide acrylique ou de l'acide méthacrylique avec un alcool ayant 1 à 12 atomes de carbone. 25 Le monomère oléfinique est avantageusement l'éthylène ou une a-oléfine ayant 3 à 6 atomes de carbone. En particulier, l'élastomère diénique E est choisi parmi : - les polybutadiènes (en abrégé "BR"), - les polyisoprènes (IR) de synthèse, 30 - le caoutchouc naturel (NR), - les copolymères statistiques de butadiène, les copolymères statistiques d'isoprène, les copolymères statistiques d'éthylène-diène, plus préférentiellement choisis dans le groupe constitué par les copolymères de butadiène-styrène (SBR), les copolymères d'isoprène-butadiène (BIR), les 35 copolymères d'isoprène-styrène (SIR), les copolymères d'isoprène- 3045611 4 butadiène-styrène (SBIR) et les copolymères d'éthylène-butadiène (EBR), et les mélanges de ces élastomères. 5 L'invention a également pour objet un procédé de fabrication d'un élastomère selon l'invention, caractérisé en ce qu'il comprend la réaction d'un élastomère diénique E, tel que défini précédemment, avec un hydrogénosilane de formule (II), tel que défini précédemment, en présence d'un catalyseur d'hydrosilylation. Le procédé comprend avantageusement l'ajout d'un antioxydant en fin de réaction. 10 L'invention a également pour objet une composition comprenant un élastomère selon l'invention ou obtenu par le procédé selon l'invention. L'invention a également pour objet un pneumatique dont un des éléments constitutifs comprend une composition selon l'invention. 15 Descriptif des méthodes de mesure utilisées et définitions : Tout intervalle de valeurs désigné par l'expression « entre a et b » représente le domaine de valeurs allant de plus de a à moins de b (c'est-à-dire bornes a et b exclues) tandis que tout intervalle de valeurs désigné par l'expression « de a à b » 20 signifie le domaine de valeurs allant de a à b (c'est-à-dire incluant les bornes strictes a et b). Dans la présente description, sauf indication expresse différente, tous les pourcentages (%) indiqués sont des pourcentages en masse. Par ailleurs, le terme « pce » signifie au sens de l'invention, partie en poids pour cent 25 parties d'élastomère total. Lorsque l'élastomère est greffé, on prend en considération le poids de l'élastomère et du greffon. Dans la présente description, par l'expression « le long de la chaîne » en se référant aux unités comprenant le radical de formule (I), il faut entendre que l'élastomère comprend des unités de ce type en plusieurs endroits de la chaîne élastomère. Ceci 30 inclut la ou les extrémités de la chaîne mais ne se limite pas à ces emplacements. Lorsqu'une unité comprenant le radical de formule (I) est présente en au moins une extrémité de chaîne, l'élastomère comprend également au moins une autre unité de ce type en une autre position dans la chaîne. Dans la présente description, par l'expression « greffon », il faut entendre le bloc latéral 35 de formule (I), définie par la suite, introduit sur le tronc de l'élastomère par greffage. 3045611 5 Dans le cadre de l'invention, on peut utiliser des produits carbonés issus de la biomasse ou issus d'une origine non renouvelable (fossile). Ainsi, les produits carbonés sont bio-sourcés ou d'origine fossile. 5 - Chromatographie d'exclusion stérique Préparation du polymère: Il n'y a pas de traitement particulier de l'échantillon de polymère avant analyse. Celui-ci est simplement solubilisé, dans du tétrahydrofurane avec 1%vol. d'eau distillée, à une concentration d'environ 1 g/L. Puis la solution est filtrée sur filtre de porosité 0,45pm avant injection. 10 L'appareillage utilisé est un chromatographe « WATERS alliance ». Le solvant d'élution est du tétrahydrofurane. Le débit est de 0,7 mL/min, la température du système de 35°C et la durée d'analyse de 90 min. On utilise un jeu de quatre colonnes WATERS en série, de dénominations commerciales « STYRAGEL HMW7 », « STYRAGEL HMW6E » et deux « STYRAGEL HT6E ». 15 Le volume injecté de la solution de l'échantillon de polymère est 100 pL. Le détecteur est un réfractomètre différentiel « WATERS 2410 » et le logiciel d'exploitation des données chromatographiques est le système « WATERS EMPOWER». Les masses molaires moyennes calculées sont relatives à une courbe d'étalonnage réalisée à partir de polystyrènes étalons commerciaux « PSS READY CAL-KIT ». 20 - Microstructure et taux de groupe pendant de formule (I) par RMN Les déterminations des taux des différentes unités monomères et de la microstructure du copolymère sont réalisées par une analyse RMN. Les spectres sont acquis sur un spectromètre 500 MHz BRUKER équipé d'une sonde " Broad Band " BBIz-grad 5 mm. 25 L'expérience RMN 1H quantitative, utilise une séquence simple impulsion 30° et un délai de répétition de 5 secondes entre chaque acquisition. Les échantillons sont solubilisés dans le CDCI3. - Analyse DSC : mesure de Tg, de l'enthalpie de fusion et de la température de 30 fusion Les températures de fusion, enthalpies de fusion et températures de transition vitreuse Tg des polymères sont mesurées au moyen d'un calorimètre différentiel (" differential scanning calorimeter "). L'analyse est réalisée selon les requis de la norme ASTM D3418-08 et la norme ISO 11357-3 :2011. 3045611 6 La même méthode (norme ASTM D3418-08 et la norme ISO 11357-3 :2011) est utilisée pour déterminer la température de fusion du composé H-A-B, défini ci-après. - Mesure de la rigidité (G*) 5 Les propriétés viscoélastiques linéaires de ces matériaux sont mesurées par cisaillement sinusoïdale de faible déformation (0,1%). Les mesures sont conduites sur un rhéomètre MCR301 (Anton Paar) à déformation imposée avec une géométrie plan-plan parallèle (20 mm de diamètre). Les expériences sont conduites sous atmosphère d'azote. Les échantillons sont moulés à 100°C (diamètre 25mm, épaisseur environ 10 2mm) pendant 5 minutes, puis découpés à un diamètre de 20mm avec un emporte-pièce. Le module de conservation élastique G', le module visqueux G" et le facteur de perte tanô sont mesurés lors d'un balayage en température à 5°C/min entre -60°C et 100°C. Le rhéomètre est calibré et les échantillons sont chargés avec précaution pour assurer 15 des résultats reproductibles, en suivant les recommandations décrites dans Macosko CW. Rheology : principles measurement and applications. New York : Wiley-VCH ; 1994. Description détaillée de l'invention : 20 L'invention a pour objet un élastomère diénique, caractérisé en ce qu'il comprend des unités, issues d'unités diéniques, réparties le long de la chaîne portant un groupe pendant de formule (I) suivante : B dans laquelle : 25 - * désigne un point de liaison avec la chaîne élastomère - R1 et R2, identiques ou différents, représentent chacun un groupement hydrocarboné - A représente un radical aliphatique en C3-C35 pouvant être interrompu par un ou plusieurs hétéroatome(s) 30 - B représente un radical hydrocarboné linéaire, ramifié ou cyclique en C1-C6 A et B sont tels que la température de fusion de l'analogue non hydrosilylé, H-A-B, soit inférieure à 70°C. 3045611 7 L'élastomère comprend de 10 à 40 % en poids de groupes pendants de formule (I), par rapport au poids total de l'élastomère. Dans la formule (I), un radical aliphatique désigne un radical hydrocarboné linéaire ou 5 ramifié ou cyclique ou pouvant comprendre un ou plusieurs cycles, saturé ou insaturé. Le radical hydrocarboné peut être un radical alkylène, alcénylène, alcynylène, alkyle, alcènyle ou alcynyle linéaire, ramifié ou cyclique. Par le terme « cyclique », on entend, au sens de la présente invention, que le radical comprend un ou plusieurs groupements hydrocarbonés saturés divalents cycliques, comportant chacun de 3 à 8 10 atomes de carbone cycliques, avantageusement à l'exception du groupement époxyde. Dans le cas du radical A, le radical hydrocarboné peut en outre contenir un ou plusieurs hétéroatomes, tels que par exemple N, O ou Si. Dans le cas du radical B, le radical hydrocarboné ne comprend que des atomes de carbone et d'hydrogène. Dans une variante avantageuse, aucun des radicaux A ou B ne comprend un cycle 15 époxyde. Selon un mode de réalisation préféré, le radical A est un radical alkylène linéaire, ramifié ou cyclique en 010-025, pouvant être interrompu par un ou plusieurs hétéroatome(s), tels que par exemple N, O ou Si. En particulier, A représente un radical alkylène linéaire en C10-025 20 B représente avantageusement un radical méthyle, cyclopentyle ou cyclohexyle. Selon des variantes, dans la formule (I), R1 et R2, identiques ou différents, désignent de préférence un groupement alkyle en Ci-05. En particulier, R1 et R2, identiques ou différents, représentent chacun un groupement méthyle ou éthyle. 25 Le composé H-A-B a une température de fusion inférieure à 70°C, avantageusement inférieure à 50°C. L'élastomère selon l'invention est avantageusement obtenu par hydrosilylation d'un 30 élastomère diénique E, en faisant réagir ledit élastomère diénique E avec un hydrogénosilane de formule (II) suivante : H- SiRi R2-A-B, où A, B, R1 et R2 sont tels que définis précédemment, en présence d'un catalyseur d'hydrosilylation. 3045611 8 Ainsi, selon l'invention, l'hydrogénosilane de formule (II) réagit par hydrosilylation sur les insaturations d'un élastomère diénique insaturé E. Par élastomère diénique, doit être compris selon l'invention tout élastomère issu au 5 moins en partie (i.e., un homopolymère ou un copolymère) de monomères diènes (monomères porteurs de deux doubles liaisons carbone-carbone, conjuguées ou non). L'élastomère diénique E selon l'invention comporte des insaturations de type double liaison carbone-carbone. L'élastomère E selon l'invention présente de préférence entre autres insaturations, des insaturations pendantes le long de la chaîne. Selon certaines 10 variantes, ces insaturations pendantes sont des insaturations dites d'origine vinylique. On appelle insaturations d'origine vinylique, des insaturations pendantes de la chaîne polymérique provenant d'une insertion de type vinylique du monomère diénique dans l'élastomère. À titre d'exemples d'insaturations d'origine vinylique, on peut citer celles provenant d'une insertion de type 1,2- par exemple du butadiène, de l'isoprène ou tout 15 autre diène possédant une insaturation en Cl (c'est-à-dire tout autre diène dont une des doubles liaisons est terminale), ou encore d'insertions de type 3,4- de l'isoprène par exemple... Selon des variantes préférentielles, convient selon l'invention à titre d'élastomère E, tout élastomère diénique comprenant au moins des unités insaturées dont une partie 20 est issue d'une insertion du monomère diène, conjugué ou non conduisant à une insaturation pendante, notamment, selon certaines de ces variantes, tout élastomère diénique comprenant au moins des unités insaturées dont une partie est issue d'une insertion vinylique. En particulier, l'élastomère diénique insaturé E selon l'invention comporte des 25 insaturations pendantes le long de la chaîne. Le taux massique des unités monomériques porteuses de ces insaturations, unités notées F, varie alors dans un domaine permettant d'atteindre le taux massique en groupes pendants de formule (I) recherché, étant noté que la modification des insaturations peut être quantitative par la réaction d'hydrosilylation. Dans ces variantes, les élastomères diéniques appropriés 30 pour être mis en oeuvre dans le procédé de l'invention sont ceux pour lesquels le taux massique d'unités monomériques insaturées F répond à la formule suivante : %F %Il x M(F)/M(II) Où %F désigne le pourcentage en poids d'unités monomériques insaturées F, par rapport 35 au poids total de l'élastomère E 3045611 9 %Il désigne le pourcentage en poids de groupes de formule (II) que l'on souhaite introduire, par rapport au poids total de l'élastomère E, M(II) désigne la masse molaire du groupe de formule (II), M(F) désigne la masse molaire de l'unité monomèrique insaturée F. 5 Les élastomères diéniques appropriés pour être mis en oeuvre dans le procédé de l'invention peuvent également être fortement insaturés, avec un taux massique d'unités monomériques insaturées supérieur à 20% et pouvant atteindre 100% par rapport à la masse totale de l'élastomère. 10 On entend plus particulièrement par élastomère diénique susceptible d'être utilisé dans l'invention, un polymère diénique, qui est un élastomère, correspondant à l'une des catégories suivantes: (a) tout homopolymère obtenu par polymérisation d'un monomère diène conjugué ayant de 4 à 12 atomes de carbone; 15 (b) tout copolymère obtenu par copolymérisation d'un ou plusieurs des diènes conjugués cités plus haut, entre eux ou avec un ou plusieurs monomères éthyléniquement insaturés; (c) tout homopolymère obtenu par polymérisation d'un monomère diène non conjugué ayant de 5 à 12 atomes de carbone; 20 (d) tout copolymère obtenu par copolymérisation d'un ou plusieurs des diènes non conjugués cités plus haut, entre eux ou avec un ou plusieurs monomères éthyléniquement insaturés; (e) un copolymère ternaire obtenu par copolymérisation d'éthylène, d'une a-oléfine ayant 3 à 6 atomes de carbone avec un monomère diène non conjugué ayant de 6 à 25 12 atomes de carbone, comme par exemple les élastomères obtenus à partir d'éthylène, de propylène avec un monomère diène non conjugué tels que décrits en particulier dans les documents WO 2004/035639A1 et US 2005/0239639A1; (f) un copolymère d'isobutène et d'isoprène (caoutchouc butyle), ainsi que les versions halogénées, en particulier chlorées ou bromées, de ce type de copolymère; 30 (g) le caoutchouc naturel; (h) un copolymère oléfinique insaturé dont la chaine comporte au moins des unités monomériques oléfiniques, c'est à dire des unités issues de l'insertion d'au moins une mono-oléfine, et des unités diéniques issues d'au moins un diène conjugué. un mélange de plusieurs des élastomères définis de (a) à (h) entre eux. 3045611 10 A titre de monomère diène conjugué approprié pour la synthèse des polymères (a), (b) et (h), on peut citer le butadiène-1,3, le 2-méthy1-1,3-butadiène, les 2,3-di(alkyle en ClC5)-1,3-butadiènes tels que par exemple le 2,3-diméthyl-1,3-butadiène, le 2,3-diéthyl1,3-butadiène, le 2-méthy1-3-éthy1-1,3-butadiène, le 2-méthy1-3-isopropy1-1,3- 5 butadiène, un aryl-1,3-butadiène, le 1,3-pentadiène, le 2,4-hexadiène. A titre de monomère diène non conjugué approprié pour la synthèse des polymères (c), (d) et (e), on peut citer le pentadiène-1,4, l'hexadiène-1,4, l'éthylidène norbornène, le dicyclopentadiène; A titre de monomères éthyléniquement insaturés susceptible d'intervenir dans la 10 copolymérisation avec un ou plusieurs monomères diéniques, conjugué ou non, pour synthétiser les copolymères (b) ou (d), on peut citer: - les composés vinylaromatiques ayant de 8 à 20 atomes de carbone, comme par exemple le styrène, l'ortho-, méta-, para-méthylstyrène, le mélange commercial vinylmésitylène, le divinylbenzène, le vinylnaphtalène; 15 - les monomères nitriles vinyliques ayant 3 à 12 atomes de carbone, comme par exemple l'acrylonitrile, le méthacrylonitrile; - les monomères esters acryliques dérivés de l'acide acrylique ou de l'acide méthacrylique avec des alcools ayant 1 à 12 atomes de carbone, comme par exemple l'acrylate de méthyle, l'acrylate d'éthyle, l'acrylate de propyle, l'acrylate de n-butyle, 20 l'acrylate d'isobutyle, l'acrylate d'éthyl-2 hexyle, le méthacrylate de méthyle, le méthacrylate d'éthyle, le méthacrylate de n-butyle, le méthacrylate d'isobutyle; Les copolymères (b) ou (d) peuvent contenir entre 99% et 1% massique d'unités diéniques et entre 1% et 99% massique d'unités vinylaromatiques, nitriles vinyliques et/ou esters acryliques. 25 A titre de monomère mono-oléfine approprié pour la synthèse des polymères (h), on peut citer l'éthylène, une a-oléfine ayant 3 à 6 atomes de carbone, par exemple le propylène. Préférentiellement, le monomère mono-oléfine est l'éthylène. Selon certaines variantes, le copolymère oléfinique (h) susceptible d'être utilisé dans le procédé de l'invention, est un copolymère dont la chaine comporte des unités 30 monomériques oléfiniques, c'est à dire des unités issues de l'insertion d'au moins une mono-oléfine, et des unités diéniques issues d'au moins un diène conjugué. Selon ces variantes, d'autres unités issues par exemple d'un monomère éthyléniquement insaturé tel que décrit plus haut, sont présentes dans la chaine carbonée. Selon certaines variantes, les unités monomériques oléfiniques dans le polymère (h) 35 sont majoritaires, plus préférentiellement, le taux molaire de ces unités est supérieur à 3045611 11 50% par rapport au polymère. Parmi ces variantes, le taux molaire peut être d'au moins 65%. De tels élastomères et leurs procédés de synthèse sont décrits dans les demandes EP 1 092 731, EP 1 554 321, EP 1 656 400, EP 1 954 705, EP 1 957 506 et FR 3 001 223 au nom des Demanderesses. 5 Parmi les élastomères diéniques issus d'au moins un monomère diène conjugué utilisés dans le cadre du procédé de modification selon l'invention, on peut citer comme exemples non exclusifs, le polybutadiène, le polyisoprène, le poly chloroprène, le polyisobutylène, les copolymères statistiques du butadiène avec le styrène (SBR) et l'acrylonitrile (NBR) et leurs versions partiellement hydrogénés, les copolymères 10 statistiques de l'isoprène avec le styrène (SIR), les copolymères statistiques de l'isoprène et du butadiène avec le styrène (SBIR), les caoutchoucs butyle ou halogénés, les terpolymères d'éthylène-propylène-diène (EPDM), les copolymères d'éthylène-diène ainsi que leurs mélanges. Parmi ceux-ci, le ou les élastomères diéniques utilisés dans l'invention sont tout 15 particulièrement choisis dans le groupe des polymères diéniques constitué par les polybutadiènes (en abrégé "BR"), les polyisoprènes (IR) de synthèse, le caoutchouc naturel (NR), les copolymères de butadiène, les copolymères d'isoprène, les copolymères d'éthylène-diène et les mélanges de ces polymères. De tels copolymères sont plus préférentiellement choisis dans le groupe constitué par les copolymères de 20 butadiène-styrène (SBR), les copolymères d'isoprène-butadiène (BIR), les copolymères d'isoprène-styrène (SIR), les copolymères d'isoprène-butadiène-styrène (SBIR) et les copolymères d'éthylène-butadiène (EBR). Les élastomères utilisables selon l'invention peuvent être obtenus selon des techniques classiques de polymérisation bien connues de l'homme du métier. Les 25 élastomères ont avantageusement une microstructure statistique. Les élastomères peuvent être préparés en dispersion, en émulsion ou en solution. L'invention a encore pour objet un procédé de fabrication d'un élastomère selon l'invention, caractérisé en ce qu'il comprend la réaction d'un élastomère diénique E, tel 30 que défini précédemment, avec un hydrogénosilane de formule (II), tel que défini précédemment, en présence d'un catalyseur d'hydrosilylation. Préalablement à la réaction de greffage par hydrosilylation selon l'invention, le procédé comprend avantageusement la mise en solution dans un solvant apolaire d'au moins un élastomère diénique insaturé E, un hydrogénosilane de formule (II) et un 35 catalyseur d'hydrosilylation. Cette solubilisation peut se faire selon toute mise en 3045611 12 oeuvre à la disposition de l'homme du métier. Selon une mise en oeuvre, l'élastomère insaturé, l'hydrogénosilane de formule (II) et le catalyseur sont mis en solution dans le solvant apolaire sous agitation. A titre de solvant apolaire, on peut utiliser selon le procédé conforme à 5 l'invention tout solvant hydrocarboné inerte qui peut être par exemple un hydrocarbure aliphatique ou alicyclique comme le pentane, l'hexane, l'heptane, l'iso-octane, le cyclohexane, le méthylcyclohexane ou un hydrocarbure aromatique comme le benzène, le toluène, le xylène, ainsi que leurs mélanges. A titre préférentiel, on utilise le méthylcyclohexane ou le toluène. 10 A titre de catalyseur, on peut utiliser selon l'invention, tout catalyseur connu pour la catalyse de l'hydrosilylation à base de métaux de transition généralement du groupe VIII tels que le platine, le palladium, le rhodium, le ruthénium, le fer, etc.... Parmi ces différents catalyseurs employés pour la réaction d'hydrosilylation, on choisira préférentiellement les catalyseurs à base de platine tels que l'acide 15 hexachloroplatinique hexahydraté (catalyseur de Speier) et le catalyseur platine- 1,1,3,3-tétraméthy1-1,3-divinylsiloxane (catalyseur de Karstedt) et plus préférentiellement le catalyseur de Karstedt. Le catalyseur pourra être ajouté au mélange réactionnel sous toute forme usuelle, toutefois, de préférence, sous forme d'une solution dans un solvant. 20 De préférence, la quantité de solvant total, ou de solvant du milieu réactionnel, est telle que la concentration massique en élastomère est comprise entre 1 et 40% en masse, de préférence entre 2 et 20% et encore plus préférentiellement entre 2 et 10% dans ledit solvant. On entend par solvant total, ou solvant du milieu réactionnel, l'ensemble des solvants utilisés pour solubiliser l'élastomère insaturé, 25 l'hydrogénosilane de formule (II) et le catalyseur d'hydrosilylation. Le procédé selon l'invention peut avantageusement comprendre une étape de chauffage du mélange réactionnel homogène obtenu à l'étape précédente à la température de la réaction de greffage. La température de réaction de greffage est au moins 20°C et au plus 120°C, de préférence elle est d'au moins 50°C, voire au moins 30 60°C et au plus 100°C, voire au plus 90°C. Le taux de greffage peut être ajusté de manière connue pour l'homme du métier, en faisant varier différentes conditions opératoires, telles que notamment la quantité de molécules à greffer, la température ou encore le temps de réaction. Il est possible d'atteindre des rendements de greffage quantitatifs. 3045611 13 Il convient de noter que dans le cadre de l'invention les variantes et les aspects préférentiels décrits plus haut sont combinables entre eux. En fin de réaction, on peut ajouter des antioxydants. A titre d'antioxydant, on peut notamment citer les antioxydants phénoliques comme le 4,4'-méthylène-bis-2,6- 5 tert-butylphénol, et les antioxydants aminés comme le N-(1,3-diméthylbutyI)-N'-phényl- p-phénylènediamine. Un autre objet de l'invention est une composition comprenant cet élastomère tel que décrit plus haut ou préparé par hydrosilylation selon le procédé décrit plus haut. Cette 10 composition est avantageusement une composition de caoutchouc réticulable. Cette composition peut comprendre au moins 30% en poids de l'élastomère selon l'invention, préférentiellement au moins 40% en poids, par rapport au poids total de la composition. Avantageusement, la composition comprend de 30% à 70% en poids de l'élastomère selon l'invention, plus de 40 % à 70% en poids, par rapport au poids total 15 de la composition. Les élastomères selon l'invention peuvent être utilisés en tant que tel ou en mélanges avec un ou plusieurs autres composés. La présence de groupements de formule (I) pendants le long de la chaîne permet : 20 - d'augmenter la compatibilité du plastifiant, en particulier son impact sur la Tg du polymère et éviter la cristallisation du plastifiant par rapport au même plastifiant libre. - d'éviter l'exsudation des plastifiants vers l'extérieur du pneu ou vers les mélanges internes : ce qui modifie la quantité de plastifiant dans le matériau considéré donc réduit ses performance dans le temps et cela peut aussi modifier les 25 performances des autres postes dans lesquels le plastifiant va migrer. La composition peut en particulier comprendre les composés suivants : Charge nanométrique ou renforçante 30 Lorsqu'une charge renforçante est utilisée, on peut utiliser tout type de charge habituellement utilisée pour la fabrication de pneumatiques, par exemple une charge organique telle que du noir de carbone, une charge inorganique telle que de la silice, ou encore un coupage de ces deux types de charge, notamment un coupage de noir de carbone et de silice. 3045611 14 Pour coupler la charge inorganique renforçante à l'élastomère, on peut par exemple utiliser un agent de couplage (ou agent de liaison) au moins bifonctionnel destiné à assurer une connexion suffisante, de nature chimique et/ou physique, entre la charge inorganique (surface de ses particules) et l'élastomère selon l'invention, en particulier 5 des organosilanes ou des polyorganosiloxanes bifonctionnels. Additifs divers La composition peut en outre comporter par ailleurs les divers additifs usuellement présents dans les compositions pour pneumatiques, en particulier les bandes de 10 roulements, connues de l'homme du métier. On choisira par exemple un ou plusieurs additifs choisis parmi les agents de protection tels que antioxydants ou antiozonants, anti-UV, les divers agents de mise en oeuvre ou autres stabilisants, ou encore les promoteurs aptes à favoriser l'adhésion au reste de la structure de l'objet pneumatique. La composition peut contenir un système de réticulation connu de l'homme du métier, 15 notamment un système de vulcanisation. Dans le domaine des pneumatiques, notamment pour véhicules, les utilisations citées plus haut sont envisageables. C'est pourquoi un pneumatique dont un des éléments constitutifs comprend une composition de caoutchouc à base d'un élastomère diénique 20 selon l'invention décrit plus haut par sa structure ou son mode de synthèse, constitue également un objet de l'invention. Les caractéristiques précitées de la présente invention, ainsi que d'autres, seront mieux comprises à la lecture de la description suivante de plusieurs exemples de réalisation de l'invention, donnés à titre illustratif et non limitatif. 25 Exemple Traitement appliqué à l'élastomère de départ : L'élastomère de départ est un SBR. Il est soumis à un traitement antioxydant par addition de 0,4 partie pour cent parties d'élastomères (pce) de 4,4'-méthylène-bis-2,6- 30 tert-butylphénol et de 0,4 partie pour cent parties d'élastomères (pce) de N-(1,3- diméthylbutyI)-N'-phényl-p-phénylènediamine. Les élastomères greffés ont été synthétisés en solution par hydrosilylation. 10 g de SBR sont mis en solution dans 250 mL de toluène dans un réacteur de 500 mL équipé d'une agitation mécanique, le tout est placé sous atmosphère inerte (azote). 13 35 mmol (4,1 g) pour E1, respectivement 26mmol (8,2g) pour E2 de H-Si(CH3)2-(C18H37) 3045611 15 et 200 pL pour E1, respectivement 400pL pour E2, de platine-1,1,3,3-tétraméthy1-1,3- divinylsiloxane en solution dans le xylène (catalyseur de Karstedt) (n°CAS : 68478-922) sont ajoutés à la solution de polymère et le milieu réactionnel est chauffé à 60 °C. Après 24h à 60 °C sous agitation, on laisse le milieu réactionnel revenir à température 5 ambiante. Une fois revenu à température ambiante, le milieu réactionnel est ensuite coagulé dans 250 mL de méthanol. L'élastomère remis en solution subit ensuite un traitement anti-oxydant de 0,4 partie pour cent parties d'élastomères (pce) de 4,4'-méthylène-bis-2,6-tert-butylphénol et de 0,4 partie pour cent parties d'élastomères (pce) de N-(1,3-diméthylbutyl)-N'-phényl-p- 10 phénylènediamine. Le SBR modifié est séché par étuvage sous vide (200 torr) à 60 °C pendant 1 jour. Le suivi de la réaction est effectué par spectroscopie RMN1H et confirmé par la réduction ou la disparition des signaux des insaturations vinyliques (Ô = 4,9 ppm : =CH2). Le rendement de greffage est de 67% pour El, respectivement 47% pour E2. 15 Le rendement de greffage est la quantité en poids de dérivé hydrogénosilane greffé par rapport à la quantité en poids d'hydrogénosilane introduit. Par la suite, les propriétés de 3 élastomères sont étudiées : TE = l'élastomère styrène-butadiène (SBR) non modifié, E1, E2 = 2 SBR greffés par hydrosilylation selon un taux de greffage indiqué dans le 20 tableau suivant : TE El E2 Plastifiant (formule (I)) Aucun ......_ --,,Si,---c 1 8 H37 % massique Styrène 29,1 22,9 21,1 % massique P81-2 30,3 20,0 16,9 % massique PB1-4 40,6 31,9 29,6 % massique unités greffées 0 3,7 4,7 % massique de groupe pendant (I) 0 21,5 27,7 Tableau 1 % massique unités greffées = unités PB1,2 après réaction d'hydrosilylation mais sans le poids du greffon, c'est-à-dire de formule : 3045611 16 H2 C H H2C % massique de groupe pendant (I) = (% en poids du plastifiant de formule (I) / (% en poids du plastifiant de formule (I) + % en poids du SBR avant greffage) 5 Des mélanges témoins sont réalisés à partir de SBR non greffé et de plastifiants libres selon les proportions massiques données dans le tableau 2 suivant (% massique de plastifiant de formule (II)/ (% en poids du plastifiant de formule (II) + % en poids du SBR non greffé)). Dans tous ces mélanges témoins, le SBR présente la même répartition en unités 10 styrène, en unités butadiène (PB 1-2 et PB 1-4) que celle indiquée pour le SBR dans le tableau 1. Les formulations des mélanges témoins (T1, T2, TP) sont données dans le tableau suivant : Nom T1 T2 TP Plastifiant (formule (Il)) Sil-"-----C18H37 % massique de plastifiant de formule (II) 21,5 27,7 100 15 Tableau 2 Les propriétés thermiques de chacun de ces élastomères (El, E2) ou de ces mélanges, (T1, T2) ont été analysées par DSC (20°C/min), en particulier la Tg et la cristallisation des groupes pendants (I) ou des plastifiants libres de formule (II) (TP). 20 Les résultats sont reportés dans le tableau suivant : Nom TE El T1 E2 T2 TP Tg (°C) -35 -44 -41 -43 -40 - Enthalpie de cristallisation (J/g) 0 8,0 32,2 18,8 40,1 188,7 Température de fusion (°C) - -20,2 17,8 -16,6 19,4 22,5 Tableau 3 3045611 17 Le greffage des chaines alkyle en 018 permet d'augmenter la compatibilité de ce plastifiant avec l'élastomère, en particulier de diminuer fortement la cristallisation des greffons (par rapport au plastifiant C18H37Si(CH3)2H libre). Le greffage du plastifiant en 018 par hydrosilylation permet en outre une amplification de la diminution de la Tg par 5 rapport à ce même plastifiant libre. Le plastifiant greffé permet : - une augmentation de la compatibilité du plastifiant, en particulier une diminution de la cristallinité (enthalpie de fusion) du plastifiant par rapport à un plastifiant libre. 10 une baisse de la Tg de l'élastomère amplifiée par rapport à un plastifiant libre. - d'éviter l'exsudation des plastifiants vers l'extérieur du pneu ou vers les mélanges internes. Les rigidités des élastomères (TE, El, E2) et des mélanges témoins (T1, T2) ont été mesurées et les résultats (en base 100 par rapport au témoin) sont reportés dans le 15 tableau suivant : G*(40°C) TE El T1 E2 T2 Dilution par rapport au SBR de départ en base 100 (G*/G*TE) 100 54 58 46 47 Tableau 4 Les élastomères greffés avec un plastifiant confèrent les mêmes propriétés de 20 plastification que le mélange témoin SBR + plastifiant libre. REVENDICATIONS1. Elastomère diénique, caractérisé en ce qu'il comprend des unités, issues d'unités diéniques, réparties le long de la chaîne portant un groupe pendant de formule (I) suivante : B dans laquelle : - * désigne un point de liaison avec la chaîne élastomère - R1 et R2, identiques ou différents, représentent chacun un groupement alkyle en Cl-05, aryle en 06-014, alkyle aromatique en 07-011 - A représente un radical aliphatique en C3-C35, pouvant être interrompu par un ou plusieurs hétéroatome(s) - B représente un radical hydrocarboné linéaire, ramifié ou cyclique en Cl-06 A et B sont tels que la température de fusion de l'analogue non hydrosilylé, H-A-B, soit inférieure à 70°C et l'élastomère comprend de 10 à 40 % en poids de groupes pendants de formule (I), par rapport au poids total de l'élastomère. 2. Elastomère selon la revendication 1, caractérisé en ce que A représente un radical en 010-025, pouvant être interrompu par un ou plusieurs hétéroatome(s). 3. Elastomère selon l'une quelconque des revendications précédentes, caractérisé en ce que A représente un radical alkylène linéaire en C10-025. 4. Elastomère selon l'une quelconque des revendications précédentes, caractérisé en ce que B représente un radical méthyle, cyclopentyle ou cyclohexyle. 5. Elastomère selon l'une quelconque des revendications précédentes, caractérisé en ce que R1 et R2, identiques ou différents, représentent chacun un groupement méthyle ou éthyle. 6. Elastomère selon l'une quelconque des revendications précédentes, caractérisé en ce qu'il est obtenu par hydrosilylation d'un élastomère diénique E, en faisant 3045611 19 réagir ledit élastomère diénique E avec un hydrogénosilane de formule (Il) suivante : H- B, où A, B, R1 et R2 sont tels que définis dans les revendications précédentes, en 5 présence d'un catalyseur d'hydrosilylation. 7. Elastomère selon la revendication 6, caractérisé en ce que l'élastomère diénique E est l'un des polymères suivants : (a) tout homopolymère obtenu par polymérisation d'un monomère diène 10 conjugué ayant de 4 à 12 atomes de carbone; (b) tout copolymère obtenu par copolymérisation d'un ou plusieurs des diènes conjugués, entre eux ou avec un ou plusieurs monomères éthyléniquement insaturés. (c) tout homopolymère obtenu par polymérisation d'un monomère diène non 15 conjugué ayant de 5 à 12 atomes de carbone, (d) tout copolymère obtenu par copolymérisation d'un ou plusieurs des diènes non conjugués, entre eux ou avec un ou plusieurs monomères éthyléniquement insaturés. (e) un copolymère ternaire obtenu par copolymérisation d'éthylène, d'une a- 20 oléfine ayant 3 à 6 atomes de carbone avec un monomère diène non conjugué ayant de 6 à 12 atomes de carbone; (f) un copolymère d'isobutène et d'isoprène (caoutchouc butyle), ainsi que les versions halogénées; (g) le caoutchouc naturel; 25 (h) un copolymère oléfinique insaturé dont la chaine comporte au moins des unités monomériques oléfiniques et des unités diéniques; (i) un mélange de plusieurs des élastomères définis de (a) à (h) entre eux. 8. Elastomère selon la revendication 7, caractérisé en ce que le monomère diène 30 conjugué est le butadiène-1,3, le 2-méthyl-1,3-butadiène, les 2,3-di(alkyle en Cl- C5)-1,3-butadiènes tels que par exemple le 2,3-diméthyl-1,3-butadiène, le 2,3- diéthy1-1,3-butadiène, le 2-méthy1-3-éthy1-1,3-butadiène, le 2-méthyl-3-isopropyl1,3-butadiène, un ary1-1,3-butadiène, le 1,3-pentadiène ou le 2,4-hexadiène. 3045611 20 9. Elastomère selon la revendication 7 ou 8, caractérisé en ce que le monomère éthyléniquement insaturé est un monomère vinylaromatique ayant de 8 à 20 atomes de carbone, un monomère nitrile vinylique ayant 3 à 12 atomes de carbone ou un monomère ester acrylique dérivé de l'acide acrylique ou de l'acide 5 méthacrylique avec un alcool ayant 1 à 12 atomes de carbone. 10. Elastomère selon la revendication 7 ou 8, caractérisé en ce que le monomère oléfinique est l'éthylène ou une a-oléfine ayant 3 à 6 atomes de carbone. 10 Elastomère selon l'une quelconque des revendications 6 à 10, 11. que l'élastomère diénique E est choisi parmi : - les polybutadiènes (en abrégé "BR"), - les polyisoprènes (IR) de synthèse, - le caoutchouc naturel (NR), 15 - les copolymères statistiques de butadiène, les copolymères statistiques d'isoprène, les copolymères statistiques d'éthylène-diène, plus préférentiellement choisis dans le groupe constitué par les copolymères de butadiène-styrène (SBR), les copolymères d'isoprène-butadiène (BIR), les copolymères d'isoprène-styrène (SIR), les copolymères d'isoprène- 20 butadiène-styrène (SBIR) et les copolymères d'éthylène-butadiène (EBR), et - les mélanges de ces élastomères. 12. Procédé de fabrication d'un élastomère selon l'une quelconque des revendications 25 1 à 11, caractérisé en ce qu'il comprend la réaction d'un élastomère diénique E, tel que défini à l'une quelconque des revendications 6 à 11, avec un hydrogénosilane de formule (II), tel que défini à la revendication 6, en présence d'un catalyseur d'hydrosilylation. 30 13. Procédé selon la revendication 12, caractérisé en ce qu'il comprend l'ajout d'un antioxydant en fin de réaction. 14. Composition comprenant un élastomère selon l'une des revendications 1 à 11 ou obtenu par le procédé selon la revendication 12 ou 13. caractérisé en ce 3045611 21 15. Pneumatique dont un des éléments constitutifs comprend une composition selon la revendication 14.